(57)【要約】【課題】  コンクリートパネルの表面に無公害なロックウール等の無機繊維層が設けられた断熱構造において、地震等の振動時に、構造躯体の層間変形に対する追随が容易な耐震性に優れたコンクリートパネルの耐震目地構造を提供すること。【解決手段】複数枚のコンクリートパネル２１ａ，２１ｂを並べて構成した壁体の屋外側表面上に、無機繊維層２９が積層された断熱構造において、前記コンクリートパネル２１ａ，２１ｂの周縁部の目地部２３に、断熱性素材からなる成形目地材２５を介在させる。また、前記成形目地材２５の部位における成形目地材２５の頂部２２と無機繊維層２９の表層部までの厚さを１０ｍｍ以下とする。【選択図】図２
2006104902.tif 000002
【特許請求の範囲】
【請求項１】
複数枚のコンクリートパネルを並べて構成した壁体の屋外側表面上に、無機繊維層が積層された断熱構造において、前記コンクリートパネルの周縁部の目地部に、断熱性素材からなる成形目地材を介在させたことを特徴とするコンクリートパネルの耐震目地構造。
【請求項２】
前記成形目地材の部位における成形目地材の頂部と無機繊維層の表層部までの厚さを１０ｍｍ以下としたことを特徴とする請求項１記載のコンクリートパネルの耐震目地構造。
【請求項３】
前記無機繊維層は、ロックウールがコンクリートパネルの表面に吹付けられて形成されたものであることを特徴とする請求項１または２に記載のコンクリートパネルの耐震目地構造。
【発明の詳細な説明】
【発明の詳細な説明】
【技術分野】
【０００１】  本発明は、コンクリートパネル（以下、パネル）の耐震目地構造に関し、さらに詳しくは、ロッキング構法等により建築物の壁面等に取付けられるパネルの外表面にロックウール等の無機繊維層が形成された断熱構造において、その隣接するパネル間の目地部に成形目地材を設け、耐震安全性を向上させたコンクリートパネルの耐震目地構造に関するものである。
【背景技術】
【０００２】  一般に、建築物の壁等は、建築基準法に基づいて一定の耐火性能、断熱性能、耐震性能を備える必要がある。また、建築物の居住性を向上させるために、断熱性を備える必要があり、壁や屋根等に各種の断熱材が多く用いられている。【０００３】  例えば、軽量気泡コンクリート（ＡＬＣ）パネルは、断熱性が高く、軽量であるため、戸建て住宅や店舗併用住宅、あるいは工場、高層共同住宅の外壁等に多く使用されている建材である。しかし、昨今の省エネルギーに対する社会的ニーズの高さから、ＡＬＣパネルに他の断熱材料を複合し、さらに断熱性能を高める構法も採用されてきた。【０００４】  この場合、壁一面に、壁面の凹凸の有無に関わらず一様に途切れることがなく、断熱層を形成できる構法として、発泡ウレタン等を付す方法が用いられてきた。しかし、発泡ウレタンは、フロンガスを用いることによる環境汚染や、非常に燃えやすいことによる工事現場での管理の難しさ、火災による類焼の危険等の問題があった。【０００５】  それらの問題点を解決する方法として、従来、耐火被覆材として用いられてきた吹付けロックウールを断熱材として壁面に吹付ける工法が用いられるようになってきた。図４（ａ）および（ｂ）は、その断面構造を示したものである。また、図４（ｂ）は、図４（ａ）の目地部４３付近の拡大図である。すなわち、複数枚のＡＬＣパネルを並設して相互に隣り合う両ＡＬＣパネル４１ａ，４１ｂがその目地部４３同士が嵌合された状態で躯体に取付けられ、その各ＡＬＣパネルの外表面に、前記目地部４３も含めて、全外表面に亘ってロックウール層４５が吹付け工法により形成されている。【０００６】  ところで、近年、ＡＬＣパネル等のコンクリートパネルは、耐震安全性の確保の観点から、構造躯体の変形に対して追随するロッキング構法等が採用されてきた。ロッキング構法は、地震や風圧等による構造躯体の層間変形に対して、各パネルが一枚ずつ微小回転し、全てのパネル間目地がずれることにより、その層間変形に追随する取付構法である。【０００７】  図５は、その構造躯体の層間変形に対してパネルが追随している状態を示す。すなわち、地震等により構造躯体である梁５４，５５に取付けられたパネル５１が、前記梁５４，５５の長さ方向からの水平応力Ａにより、層間変形ｌを生じるが、各パネル５１が一枚ずつ微小回転し、隣接するパネル間の目地部５３がずれることにより、構造躯体の層間変形に対してパネル５１が追随している状態を示す。【０００８】  このようなロッキング構法によれば、従来使用されてきた発泡ウレタンは、目地部付近から破断することにより、パネルのロッキング挙動に追随する。しかし、吹付けロックウールは、発泡ウレタンよりも引張り強度が高く、パネルのロッキング挙動による目地部付近からの破断は生じない。すなわち、パネル面に吹付けたロックウールがパネルのロッキング挙動を妨げ、壁面の耐震安全性を損なうこととなる。【０００９】  そこで、本出願人は、パネルの外表面にロックウールのような無機繊維質の層を形成して、発泡ウレタンのような環境汚染の問題がなく、耐火被覆性能にも優れたパネルの断熱構造において、ロッキング挙動による目地部の破断が生じることによって、��震安全性も具備させることができないかと考えた。【００１０】  この問題に対して、例えば、特許文献１に、壁パネル間の目地部にタイル伸縮目地が設けられた構造が提案されている。これを図６に示して説明すると、複数枚の壁パネル６１間の目地６３に打設されたシーリング材６５の表面にバックアップ材６７を固着し、そのバックアップ材６７をパネル表面よりも突出させ、バックアップ材６７の仕上がり高さをパネル６１面に張り合わされるタイル６０の接着剤層６９の仕上げ表面近傍とすることにより、壁パネル面へのタイル張りの施工管理を容易としたものである。【００１１】  しかしながら、この特許文献１に示されたようなタイル張り仕上げの伸縮目地構造は、耐震安全性を確保するというよりも、タイル目地を設けることにより前記接着剤層６９の引張り応力を分散する目的で設けられた構造であり、その構造が複雑で、施工費が嵩むという問題がある。また、パネルにロックウール等の無機繊維材を吹付けた断熱構造に適用しようとしてもその施工は容易ではなく、施工管理も複雑で、作業効率が低下するという問題がある。【００１２】
【特許文献１】特開２００３−２０６６１３号公報
【発明の開示】
【発明が解決しようとする課題】
【００１３】  本発明の解決しようとする課題は、ロッキング構法等により構造躯体に取付けられたコンクリートパネルの外表面に無公害なロックウール等の無機繊維層が設けられた断熱構造において、地震等の振動でパネルにロッキング挙動が生じた場合に、目地部近傍で前記無機繊維層が破断し、構造躯体の層間変形に対する追随が容易な耐震性に優れたコンクリートパネルの耐震目地構造を提供することにある。
【課題を解決するための手段】
【００１４】  上記課題を解決するために本発明のコンクリートパネルの耐震目地構造は、請求項１に記載のように、複数枚のコンクリートパネルを並べて構成した壁体の屋外側表面上に、無機繊維層が積層された断熱構造において、前記コンクリートパネルの周縁部の目地部に、断熱性素材からなる成形目地材を介在させたことを要旨とする。【００１５】  この場合に、前記成形目地材の部位における成形目地材の頂部と無機繊維層の表層部までの厚さは、１０ｍｍ以下であると好適である。より好ましくは、３ｍｍ〜６ｍｍの範囲とされる。【００１６】  さらに、前記無機繊維層は、ロックウールがコンクリートパネルの表面に吹付けられて形成されたものであると好適である。
【発明の効果】
【００１７】  本発明の請求項１に記載のコンクリートパネルの耐震目地構造によれば、ロッキング構法等により構造躯体に取付けられたコンクリートパネルにおいて、隣接するパネル間の目地部に成形目地材が介在され、その上に無機繊維層が形成されており、他の部位における無機繊維層の厚みよりも薄くすることにより、引張り強度が低くなるようにした。このことで、地震等の振動によって、構造躯体にロッキング挙動が生じ、その結果、無機繊維層が薄い目地部で破断し、該コンクリートパネルの耐震安全性を確保することができる。【００１８】  そして、成形目地材の部位における成形目地材の頂部と無機繊維層の表層部までの厚さを、１０ｍｍ以下とすることにより比較的大きな地震や風圧に対して、破断感応性が高められ、耐震安全性がより確実なものとなる。【００１９】  また、無機繊維層としてロックウールがコンクリートパネル表面に吹付けられると、パネルの板厚が薄くても、耐火性、断熱性および曲げ強さ等が高められる。また、発泡ウレタンを用いないため、環境汚染物質の解消および火災等による被害が防止できるという利点を有する。
【発明を実施するための最良の形態】
【００２０】  以下に本発明の一実施の形態について、図面を参照して詳細に説明する。図１（ａ），（ｂ）は本発明の一実施形態に係るコンクリートパネルの目地構造の断面図である。本発明に係るコンクリートパネルは、軽量気泡コンクリート（ＡＬＣ）パネル１１ａ，１１ｂの表面に無機繊維断熱材として、ロックウール層１３が吹付けられ、断熱性を有する壁として建築物を構成している。【００２１】  この場合、前記コンクリートパネルは、吹付けロックウールとの接着における適合性があるものであれば、例えば、ケイ酸カルシウム成形板、木毛セメント板、パルプセメント板、石綿セメントパーライト板、ＰＣ板、石膏板、スレート板、押出成形板等に適用することも可能である。【００２２】  そして、前記建築物は、複数枚のＡＬＣパネルを並設して、相互に隣り合う両ＡＬＣパネル１１ａ，１１ｂ間の目地部１５に、該目地部１５に沿ってかつＡＬＣパネル表面１９に対して垂直となる方向に一定の厚みをもって成形目地材１７を介在させたのち、ＡＬＣパネル表面１９および前記成形目地材１７表面に、前記ロックウールを吹付け完成する。また、ロックウールは、一般に鉱物繊維をセメントに混入したものが用いられる。【００２３】  また、成形目地材１７は、目地部１５の断熱性能が損なわれないように、ポリスチレン、ポリウレタン、ポリエチレンあるいはフェノールフォーム製等の断熱性能を有する材料を使用することが望ましい。【００２４】  図２は、図１（ｂ）に示されるコンクリートパネルの目地構造の拡大断面図である。図示するように、複数枚のＡＬＣパネルを並設して、相互に隣り合う両ＡＬＣパネル２１ａ，２１ｂ間の目地部２３の面取り部２４ａ，２４ｂに、該面取り部２４ａ，２４ｂの断面形状に合わせ、底部が断面三角形状で、表層に向けて先細突形状をした成形目地材２５を介在させた後、ＡＬＣパネル表面２７および成形目地材２５表面にロックウールを吹付けて、ロックウール層２９を形成したものである。成形目地材２５の頂部２２の部位におけるロックウール層２９の平均厚さ（ｈ）を１０ｍｍ以下にすることにより、ロックウール層２９の破断強度が低くなるようにしてある。【００２５】  また、ロックウールとの馴染み性の良いＡＬＣパネル２１ａ，２１ｂとロックウール層２９との接合界面２７の接着強度は、充分高いものとなっているが、材料的な馴染み性が低い成形目地材２５とその表面に被着されるロックウール層２９との接合界面２０の接着強度は低いものとなっている。このため、成形目地材２５が位置する部位におけるロックウール層２９との接合界面２０は、構造的にも低くなるようになっている。【００２６】  したがって、地震等により、ＡＬＣパネル２１ａ，２１ｂにロッキング挙動が生じた場合、前記ＡＬＣパネル２１ａ，２１ｂの目地部２３に設けた成形目地材２５に沿って、微小なクラックが発生して、ロックウール層２９が破断する。その結果、ＡＬＣパネル２１ａ，２１ｂの耐震安全性が確保されることになる。尚、成形目地材２５とロックウール層２９との接合界面には、離型剤が塗布されていると、ロッキング挙動に際し、追随させやすくなるため好適である。【００２７】  次に、構造躯体に取付けたＡＬＣパネル（��６００ｍｍ×長さ２９９０ｍｍ×厚さ１００ｍｍ）において、隣接するＡＬＣパネル間の目地部に成形目地材を設けてロックウールを吹付けた。その後、図５に示すように、構造躯体を面内方向に微震、中震、強震の３段階に振動させる実験を行い、ロックウール層の破断状況およびＡＬＣパネルのロッキング挙動を確認した。微震はパネルの変形角（ラジアン）が３００分の１、つまり３ｍのパネルの層間変形ｌが１０ｍｍ生じ、中震はパネルの変形角が２００分の１、層間変形ｌが１５ｍｍ生じ、強震はパネルの変形角が１００分の１、層間変形ｌが３０ｍｍ生じることを意味する。それについて以下に詳述する。【００２８】（実施例１〜５）
初めに本発明の実施例１〜５は、ＡＬＣパネル面の吹付けロックウール層２９の平均厚さ（Ｈ）は２０ｍｍとし、成形目地材２５の頂部２２におけるロックウール層２９の厚さ（ｈ）は２，４，６，８，１０ｍｍとした。また、成形目地材は、ポリスチレン製のものを使用し、図１および図２に示したようにその低部が断面三角形状で表層に向けて先細突形状をしたものを用いた。【００２９】（比較例１，２）
比較例１，２は、実施例１〜５との比較のため実験を行なったもので、ＡＬＣパネル面の吹付けロックウール層２９の平均厚さ（Ｈ）は２０ｍｍとし、成形目地材２５の頂部２２におけるロックウール層２９の厚さ（ｈ）は１２，１４ｍｍとした。成形目地材は実施例１〜５と同じものを用いた。【００３０】（比較例３）
比較例３は、やはり実施例１〜５との比較のため行なった実験で、ＡＬＣパネル面の吹付けロックウール層２９の平均厚さ（Ｈ）は２０ｍｍとし、成形目地材は用いなかった。【００３１】  その結果を次の表１に示す。この表１では、上記実施例および比較例の構造躯体を面内方向に微震、中震、強震の３段階で振動させて、ロックウールの破断状況等を目視にて観察した結果、躯体の振動に追随するか、目地部に沿って微小クラックが発生し破断したものを良好（○印）、躯体の振動に追随せず目地部で破断しなかったものあるいは躯体の取付金具部でパネルの亀裂や破断が生じたものを不良（×印）、躯体の振動にある程度追随し、目地部の破断が生じるものの完全ではなかったものをやや良好（△印）として判定した。総合評価では、特に微震での追随性が良く、かつ中震・強震では目地部に沿って破断が生じて特性が極立って良好なものを◎印として判定している。【００３２】
【表１】
2006104902.tif 000003
【００３３】  この表１の結果から明らかなように、本発明の耐震目地構造（実施例１〜５）によれば、躯体に微震が与えられた場合には、実施例１では微震で若干の亀裂が確認されたものの、実施例２〜５は成形目地材部位のロックウールの厚さがいずれの場合も躯体の振動に追随し、目地部の破断が生じることはなく、軽微な地震や多少の風力等の微震に対しては、目地部のロックウール層は破断することなく、躯体の振動に追随し、耐震安全性が確保されることが確認された。【００３４】  また、本発明品によれば、躯体に中震、あるいは強震が与えられた場合には、中震の場合に実施例１〜３は完全に目地部で破断され、実施例４および５は目地部全域で亀裂が確認されるものの、一部で無機繊維同士の結束が見られたが、成形目地材部位のロックウール厚さがいずれの場合も目地部の全長に亘って微小クラックが発生し、ロックウール層が破断し、耐震安全性が確保されることが確認された。そして本発明品の場合特に、成形目地材の頂部におけるロックウール層の厚さが３ｍｍ〜６ｍｍの範囲において、軽微な地震や多少の風力に対して目地部のロックウール層が破断することもなく、また躯体の振動に追随し、しかし地震による強震あるいは、大型台風等の強風による躯体の振動に際しては、パネルのロッキング挙動を阻害することなく、目地部で破断することも確認された。したがって実施例２および３では総合評価として◎印と判定した。【００３５】  これに対して比較品（比較例１〜３）によれば、まず成形目地材が介在されない比較例３においては、微震に対して躯体の振動に対する追随性が悪く、中震あるいは、強震では取付金具部でパネルの亀裂や破断が見られるのみで目地部での破断は全く認められなかった。これに対して比較例１，２では、微震に対して躯体振動への追随性はあまり良くないが、中震あるいは、強震に対しても目地部での破断はあるものの、取付金具部での亀裂や破断が認められ、評価としては本発明品よりは若干劣るものであった。【００３６】  したがって、これらの結果より、本発明の耐震目地構造のように、ＡＬＣパネル表面にロックウール層を吹付けにより形成したものであって、ＡＬＣパネル間の目地部に成形目地材を介在させると、地震等の震動により目地部のロックウール層が破断し、ＡＬＣパネルは各々ロッキング挙動を示すことができる。また、成形目地材の部位における成形目地材の頂部とロックウール層の表層部までの厚さを１０ｍｍ以下とすることにより、ロックウールの破断特性がより向上し、耐震安全性も向上することが明暸となった。【００３７】  また、上記結果より、軽微な地震や多少の風力等の微震時には、ロックウール層が破断することがなく、躯体の振動に追随し、強い地震や大型台風等による強震時にはパネルのロッキング挙動に追随し、目地部が破断するためには成形目地材の頂部のロックウール層の厚さが３ｍｍ〜６ｍｍが好ましいこともわかった。【００３８】  なお、前記成形目地材の形態としては、図１および図２に示された以外のものも考えられる。例えば、図３に示すように、断面形状が円形状、半円形状、方形状、台形状、三角形状のものでも良く、構造躯体の振動時にパネルの目地部に沿って線上に集中させることができる形態のものであればよい。これら各種形態の成形目地材もその頂部におけるロックウール層厚さ（ｈ）が１０ｍｍ以下であれば、表１に示したものと同じ結果を得ることができる。【００３９】  以上、本発明の各種の実施形態について詳細に説明したが、本発明は前記実施の形態に何ら限定されるものではなく、本発明の要旨を逸脱しない範囲で種々の改変が可能である。例えば、前記実施例では、コンクリートパネル表面の無機繊維層としてロックウールの例を示したが、グラスウール等の繊維材を用いたものにも適用できる。また、ＡＬＣパネルの大きさは、上記実施例品に限られるものではなく、また、パネル面のロックウール層の吹付け量も上記実施例に限定されるものではないことは言うまでもない。
【図面の簡単な説明】
【００４０】
【図１】本発明の一実施形態に係るコンクリートパネルの目地構造を示した断面図である。
【図２】図１に示されるコンクリートパネルの目地構造を拡大して示した図である。
【図３】本発明に適用される成形目地材の他の実施形態を示した図である。
【図４】従来一般的に知られているロックウール表層コンクリートパネルの断面図である。
【図５】従来一般に知られているＡＬＣパネルのロッキング挙動の説明図である。
【図６】従来例としてのタイル張りコンクリートパネルのタイル伸縮目地構造を示した図である。
【符号の説明】
【００４１】１１ａ，１１ｂ  ＡＬＣパネル
１３            ロックウール層
１５            目地部
１７            成形目地材
２１ａ，２１ｂ  ＡＬＣパネル
２３            目地部
２５            成形目地材
２９            ロックウール層
５４，５５      梁
Ａ              水平応力
ｌ              層間変形
【図１】
2006104902.tif 000004
【図２】
2006104902.tif 000005
【図３】
2006104902.tif 000006
【図４】
2006104902.tif 000007
【図５】
2006104902.tif 000008
【図６】
2006104902.tif 000009